(57)【特許請求の範囲】
【請求項１】
リン酸化剤によるセルロースのリン酸化反応後に回収される未反応のリン酸化剤を含む回収物の存在下において、セルロースをリン酸化する工程を含む、リン酸化セルロースの製造方法であって、
前記回収物は、リン及び糖類を含み、
前記リンの含有量（ｍｏｌ）をｎｃとし、前記糖類の含有量（ｍｏｌ）をｎｄとした場合、
０≦ｎｄ／ｎｃ≦０．４５
の条件を満たすように調整する工程をさらに含むリン酸化セルロースの製造方法。
【請求項２】
セルロースのリン酸化反応後に、反応産物から前記回収物を分離する工程をさらに含む請求項１に記載のリン酸化セルロースの製造方法。
【請求項３】
前記回収物は、リン酸及びリン酸塩から選択される少なくとも１種と、尿素と、を含む請求項１又は２に記載のリン酸化セルロースの製造方法。
【請求項４】
前記回収物は、尿素に由来する窒素、及びリンを含み、
前記尿素に由来する窒素の含有量（ｍｏｌ）をｎａとし、前記リンの含有量（ｍｏｌ）をｎｃとした場合、
０≦ｎａ／ｎｃ≦１０００
の条件を満たすように調整する工程をさらに含む請求項１〜３のいずれか１項に記載のリン酸化セルロースの製造方法。
【請求項５】
前記回収物は、尿素に由来する窒素、及びアンモニア性窒素を含み、
前記尿素に由来する窒素含有量（ｍｏｌ）をｎａとし、前記未反応のリン酸化剤に含まれるアンモニア性窒素の含有量（ｍｏｌ）をｎｂとした場合、
０．２≦ｎａ／（ｎａ＋ｎｂ）≦１
の条件を満たすように調整する工程をさらに含む請求項１〜４のいずれか１項に記載のリン酸化セルロースの製造方法。
【請求項６】
前記調整する工程は、前記回収物に含まれる糖類の少なくとも一部を除去する工程を含む請求項１〜５のいずれか１項に記載のリン酸化セルロースの製造方法。
【請求項７】
前記調整する工程は、前記回収物に含まれるアンモニア性窒素の少なくとも一部を除去する工程を含む請求項１〜６のいずれか１項に記載のリン酸化セルロースの製造方法。
【発明の詳細な説明】
【技術分野】
【０００１】
本発明は、リン酸化多糖類の製造方法に関する。具体的には、本発明は、再利用リン酸化剤を用いて多糖類をリン酸化する工程を含むリン酸化多糖類の製造方法に関する。
【背景技術】
【０００２】
近年、石油資源の代替及び環境意識の高まりから、再生産可能な天然繊維を利用した材料が着目されている。天然繊維の中でも、繊維径が１０μｍ以上５０μｍ以下の繊維状セルロース、特に木材由来の繊維状セルロース（パルプ）は、主に紙製品としてこれまで幅広く使用されてきた。
【０００３】
また、繊維状セルロースとしては、繊維径が１μｍ以下の微細繊維状セルロースも知られている。微細繊維状セルロースはシートや複合体の構成原料として用いることができる。微細繊維状セルロースを用いた場合、繊維同士の接点が著しく増加することから、引張強度等が大きく向上することが知られている。また、微細繊維状セルロースは、増粘剤などの用途へ使用することも検討されている。
【０００４】
微細繊維状セルロースは、従来のセルロース繊維を機械処理することで製造可能であるが、セルロース繊維同士は水素結合により、強く結合している。したがって、単純に機械処理を行うのみでは、微細繊維状セルロースを得るまでに膨大なエネルギーが必要となる。
【０００５】
より小さな機械処理エネルギーで微細繊維状セルロースを製造するためには、機械処理と合わせて、化学処理や生物処理といった前処理を行うことが有効であることが知られている。特に、化学処理により、セルロース表面のヒドロキシル基に親水性の官能基（例えば、カルボキシル基、カチオン基、リン酸基など）を導入すると、イオン同士の電気的な反発が生じ、かつイオンが水和することで、特に水系溶媒への分散性が著しく向上する。このため、化学処理を施さない場合に比べて微細化のエネルギー効率が高くなる。
【０００６】
例えば、特許文献１及び２には、リン酸基がセルロースのヒドロキシル基とエステルを形成したリン酸化微細繊維状セルロース及びリン酸化微細繊維状セルロースの製造方法が開示されている。特許文献２には、リン酸化反応工程を尿素の存在下で行うことや、リン酸化反応工程を複数回行うことが開示されている。
【先行技術文献】
【特許文献】
【０００７】
【特許文献１】国際公開第２０１３／０７３６５２号公報
【特許文献２】国際公開第２０１４／１８５５０５号公報
【発明の概要】
【発明が解決しようとする課題】
【０００８】
しかしながら、セルロース繊維等の多糖類のリン酸化反応工程においては、リンや尿素を多量に含む試薬が使用されているため、リン酸化反応工程後に生じる排水の処理コストがかさむことが懸念されている。
【０００９】
そこで本発明者らは、このような従来技術の課題を解決するために、リン酸基を有する多糖類の製造工程で排出される排水の処理コストを軽減することができるリン酸化多糖類の製造方法を提供することを目的として検討を進めた。
【課題を解決するための手段】
【００１０】
上記の課題を解決するために鋭意検討を行った結果、本発明者らは、リン酸化多糖類の製造方法において、多糖類のリン酸化反応後に回収される未反応のリン酸化剤を含む回収物をリン酸化剤として再利用することにより、排水の処理コストを軽減し得ることを見出した。
具体的に、本発明は、以下の構成を有する。
【００１１】
［１］  リン酸化剤による多糖類のリン酸化反応後に回収される未反応のリン酸化剤を含む回収物の存在下において、多糖類をリン酸化する工程を含む、リン酸化多糖類の製造方法。
［２］  多糖類のリン酸化反応後に、反応産物から回収物を分離する工程をさらに含む［１］に記載のリン酸化多糖類の製造方法。
［３］  回収物は、リン酸及びリン酸塩から選択される少なくとも１種と、尿素と、を含む［１］又は［２］に記載のリン酸化多糖類の製造方法。
［４］  回収物は、尿素に由来する窒素、及びリンを含み、尿素に由来する窒素の含有量（ｍｏｌ）をｎａとし、リンの含有量（ｍｏｌ）をｎｃとした場合、
０≦ｎａ／ｎｃ≦１０００
の条件を満たすように調整する工程をさらに含む［１］〜［３］のいずれかに記載のリン酸化多糖類の製造方法。
［５］  回収物は、尿素に由来する窒素、及びアンモニア性窒素を含み、尿素に由来する窒素含有量（ｍｏｌ）をｎａとし、未反応のリン酸化剤に含まれるアンモニア性窒素の含有量（ｍｏｌ）をｎｂとした場合、
０．２≦ｎａ／（ｎａ＋ｎｂ）≦１
の条件を満たすように調整する工程をさらに含む［１］〜［４］のいずれかに記載のリン酸化多糖類の製造方法。
［６］  回収物は、リン及び糖類を含み、リンの含有量（ｍｏｌ）をｎｃとし、糖類の含有量（ｍｏｌ）をｎｄとした場合、
０≦ｎｄ／ｎｃ≦１０
の条件を満たすように調整する工程をさらに含む［１］〜［５］のいずれかに記載のリン酸化多糖類の製造方法。
［７］  調整する工程は、回収物に含まれる糖類の少なくとも一部を除去する工程を含む［４］〜［６］のいずれかに記載のリン酸化多糖類の製造方法。
［８］  調整する工程は、回収物に含まれるアンモニア性窒素の少なくとも一部を除去する工程を含む［４］〜［７］のいずれかに記載のリン酸化多糖類の製造方法。
【発明の効果】
【００１２】
本発明の製造方法によれば、リン酸化多糖類の製造工程で排出される排水の処理コストを軽減することができる。
【図面の簡単な説明】
【００１３】
【図１】図１は、本発明のリン酸化多糖類の製造方法の一態様を説明する工程図である。
【図２】図２は、本発明のリン酸化多糖類の製造方法の一態様を説明する工程図である。
【図３】図３は、本発明のリン酸化多糖類の製造方法の一態様を説明する工程図である。
【図４】図４は、リン酸基を有する繊維原料に対するＮａＯＨ滴下量と電気伝導度の関係を示すグラフである。
【発明を実施するための形態】
【００１４】
以下において、本発明について詳細に説明する。以下に記載する構成要件の説明は、代表的な実施形態や具体例に基づいてなされることがあるが、本発明はそのような実施形態に限定されるものではない。
【００１５】
（リン酸化多糖類の製造方法）
本発明は、リン酸化多糖類の製造方法に関する。本発明のリン酸化多糖類の製造方法は、リン酸化剤による多糖類のリン酸化反応後に回収される未反応のリン酸化剤を含む回収物の存在下において、多糖類をリン酸化する工程を含む。本発明では、多糖類のリン酸化反応後に回収される未反応のリン酸化剤を含む回収物を再利用することができる。このため、本発明では、リン酸化多糖類の製造工程で排出される排水の処理コストを軽減することができる。また、本発明では、リン酸化多糖類の製造工程で用いられるリン酸化試薬を再利用することができるため、廃液中のリン酸化剤の含有量を低減することができ、環境への負荷を低減することができる。さらに、多糖類のリン酸化反応に用いる試薬の量を削減することができるため、リン酸化多糖類の製造コストを抑制することも可能である。
【００１６】
本明細書において、多糖類とは、グリコシド結合によって単糖が２個以上結合したものをいう。単糖としては、例えば、グルコース、ガラクトース、マンノース、フルクトース等が挙げられる。多糖類には、これらの単糖が２個結合した二糖類やオリゴ糖類も含まれる。
【００１７】
多糖類としては、比較的重合度が高いものが用いられることが多く、例えば、セルロース、ヒドロキシエチルセルロース、メチルヒドロキシプロピルセルロース、メチルセルロース、カルボキシメチルセルロース、クインシード、カラギーナン、ペクチン、マンナン、カードラン、デンプン、アラビアガム、トラガントガム、キサンタンガム、グアガム、デキストラン、ローカストビーンガム、キチン、キトサン、寒天、アルギン酸、サイリューム、ジュランガム、ピーチガム、プルラン、タマリンドシードガム等が挙げられる。多糖類は水溶性多糖類であってもよく、非水溶性多糖類であってもよい。中でも、多糖類は、セルロースであることが好ましい。
【００１８】
回収物を得るためのリン酸化反応工程で使用されるリン酸化剤は、リン原子を含有し、セルロースとエステル結合を形成しうる化合物（以下、化合物Ａともいう）を含む。リン原子を含有し、セルロースのヒドロキシル基とエステル結合を形成しうる化合物は、例えば、リン酸、リン酸の塩、リン酸の脱水縮合物、リン酸の脱水縮合物の塩、五酸化二リン、オキシ塩化リンから選択される少なくとも１種またはこれらの混合物であるが特に限定されない。いずれも水和水等の形態で水を含んでも良いし、実質的に水を含まない無水物でも良い。
リン酸塩、リン酸の脱水縮合物の塩としては、リン酸、リン酸の脱水縮合物のリチウム塩、ナトリウム塩、カリウム塩、アンモニウム塩、有機アンモニウム塩、有機ホスホニウム塩のほか、任意の塩基性を示す化合物との塩が選択できるが、特に限定されない。
また、リン酸塩、リン酸の脱水縮合物の塩の中和度も特に限定されない。
【００１９】
反応の均一性が高まり、かつリン酸基導入の効率が高くなることから化合物Ａは溶液として用いることが好ましい。化合物Ａの溶液のｐＨは特に限定されないが、リン酸基の導入の効率が高くなることから７以下であることが好ましく、ｐＨ３以上ｐＨ７以下がさらに好ましい。化合物Ａの溶液のｐＨは例えば、リン酸基を有する化合物のうち、酸性を示すものとアルカリ性を示すものを併用し、その量比を変えて調整してもよい。化合物Ａの溶液のｐＨは、リン酸基を有する化合物のうち、酸性を示すものに無機アルカリまたは有機アルカリを添加すること等により調整してもよい。
【００２０】
リン酸化剤には、化合物Ａに加えて、尿素（以下、化合物Ｂともいう）が含まれていることが好ましい。本明細書において、尿素には、尿素誘導体が含まれる。すなわち、尿素には、ビウレット、１−フェニル尿素、１−ベンジル尿素、１−メチル尿素、１−エチル尿素などが含まれる。
【００２１】
化合物Ｂは化合物Ａ同様に溶液として用いることが好ましい。また、反応の均一性が高まることから化合物Ａと化合物Ｂの両方が溶解した溶液を用いることが好ましい。
【００２２】
リン酸化反応工程は、多糖類にリン酸基を導入する工程である。リン酸化反応工程では、多糖類にリン酸化剤を混合する。リン酸化剤の混合は、乾燥状態又は湿潤状態の多糖類に粉末状や溶液状のリン酸化剤を混合することで行う。なお、多糖類を含むスラリーに粉末状や溶液状のリン酸化剤を混合してもよい。中でも、反応の均一性の観点から、乾燥状態又は湿潤状態の多糖類に粉末状や溶液状のリン酸化剤を混合することが好ましい。
【００２３】
リン酸化剤を混合する際には、化合物Ａと化合物Ｂは同時に添加してもよいし、別々に添加してもよい。また、初めに反応に供試する化合物Ａと化合物Ｂを溶液として添加して、圧搾により余剰の薬液を除いてもよい。乾燥状態又は湿潤状態の多糖類に粉末状や溶液状のリン酸化剤を混合する場合は、多糖類の形態は綿状や薄いシート状であることが好ましいが、特に限定されない。
【００２４】
多糖類に対する化合物Ａの添加量は特に限定されないが、化合物Ａの添加量をリン原子量に換算した場合、多糖類（絶乾質量）に対するリン原子の添加量は０．５質量％以上１００質量％以下が好ましく、１質量％以上５０質量％以下がより好ましく、２質量％以上３０質量％以下が最も好ましい。多糖類に対するリン原子の添加量が上記範囲内であれば、多糖類を効率よくリン酸化することができる。
多糖類に対する化合物Ｂの添加量は１質量％以上５００質量％以下であることが好ましく、１０質量％以上４００質量％以下であることがより好ましく、１００質量％以上３５０質量％以下であることがさらに好ましく、１５０質量％以上３００質量％以下であることが特に好ましい。
【００２５】
リン酸化剤は化合物Ａと化合物Ｂの他に、アミド類またはアミン類を反応系に含んでもよい。アミド類としては、ホルムアミド、ジメチルホルムアミド、アセトアミド、ジメチルアセトアミドなどが挙げられる。アミン類としては、メチルアミン、エチルアミン、トリメチルアミン、トリエチルアミン、モノエタノールアミン、ジエタノールアミン、トリエタノールアミン、ピリジン、エチレンジアミン、ヘキサメチレンジアミンなどが挙げられる。これらの中でも、特にトリエチルアミンは良好な反応触媒として働くことが知られている。
【００２６】
リン酸化反応工程では、加熱処理を施すことが好ましい。加熱処理温度は、多糖類の熱分解や加水分解反応を抑えながら、リン酸基を効率的に導入できる温度を選択することが好ましい。具体的には５０℃以上３００℃以下であることが好ましく、１００℃以上２５０℃以下であることがより好ましく、１３０℃以上２００℃以下であることがさらに好ましい。また、加熱には減圧乾燥機、赤外線加熱装置、マイクロ波加熱装置を用いてもよい。
【００２７】
加熱処理の際、化合物Ａを添加した多糖類原料に水が含まれている間において、多糖類原料を静置する時間が長くなると、乾燥に伴い水分子と溶存する化合物Ａが多糖類原料表面に移動する。そのため、多糖類原料中の化合物Ａの濃度にムラが生じる可能性があり、多糖類表面へのリン酸基の導入が均一に進行しない恐れがある。乾燥による多糖類原料中の化合物Ａの濃度ムラ発生を抑制するためには、ごく薄いシート状の多糖類原料を用いるか、ニーダー等で多糖類原料と化合物Ａを混練又は撹拌しながら加熱乾燥又は減圧乾燥させる方法を採ればよい。
【００２８】
加熱処理に用いる加熱装置としては、多糖類原料が保持する水分及びリン酸基と水酸基の付加反応で生じる水分を常に装置系外に排出できる装置であることが好ましく、例えば送風方式のオーブン等が好ましい。装置系内の水分を常に排出すれば、リン酸エステル化の逆反応であるリン酸エステル結合の加水分解反応を抑制できることに加えて、多糖類中の糖鎖の酸加水分解を抑制することもできる。
【００２９】
加熱処理の時間は、加熱温度にも影響されるが多糖類原料から実質的に水分が除かれてから１秒以上３００分以下であることが好ましく、１秒以上１０００秒以下であることがより好ましく、１０秒以上８００秒以下であることがさらに好ましい。本発明では、加熱温度と加熱時間を適切な範囲とすることにより、リン酸基の導入量を好ましい範囲内とすることができる。
【００３０】
上述したリン酸化反応後には、未反応のリン酸化剤を含む回収物が回収される。リン酸化反応後には、反応産物が得られ、反応産物には、リン酸化多糖類と未反応のリン酸化剤が含まれている。反応産物から未反応のリン酸化剤を含む溶液を分離することで回収物が得られる。なお、回収物は、液体状であってもよく、固形状であってもよい。回収物が固形状である場合は、未反応のリン酸化剤を含む溶液を分離後に濃縮する工程等が設けられることが好ましい。
【００３１】
回収物が得られた後は、回収物の存在下において多糖類をリン酸化する工程が設けられる。本発明は回収物の存在下においてリン酸化されたリン酸化多糖類の製造方法に関するものである。なお、回収物の存在下において多糖類をリン酸化する工程における反応条件は、上述したリン酸化反応工程の反応条件と同様である。
【００３２】
回収物の存在下において多糖類をリン酸化する工程では、回収物の添加量を回収物中に含まれるリン原子量に換算した場合、多糖類（絶乾質量）に対するリン原子の添加量を０．５質量％以上１００質量％以下とすることが好ましく、１質量％以上５０質量％以下とすることがより好ましく、２質量％以上３０質量％以下とすることが最も好ましい。多糖類に対するリン原子の添加量が上記範囲内であれば、多糖類を効率よくリン酸化することができる。
また、多糖類（絶乾質量）に対する尿素の添加量は１質量％以上５００質量％以下とすることが好ましく、１０質量％以上４００質量％以下とすることがより好ましく、１００質量％以上３５０質量％以下とすることがさらに好ましく、１５０質量％以上３００質量％以下とすることが特に好ましい。
【００３３】
多糖類（絶乾質量）に対するリン原子や尿素の濃度が上記範囲内となるように、回収物には、適宜リン酸化剤を添加してもよい。この場合、リン酸化多糖類の製造工程は、回収物中のリン原子及び／又は尿素の濃度を測定する工程と、リン原子及び／又は尿素の濃度が所定値以下である場合に、リン原子及び／又は尿素を添加する工程を含むことが好ましい。
【００３４】
回収物の存在下において多糖類をリン酸化する工程は、少なくとも１回行えば良いが、複数回繰り返すこともできる。この場合、より多くのリン酸基が導入されるので好ましい。
【００３５】
図１は、本発明のリン酸化多糖類の製造方法の一態様を説明する工程図である。図１に示されるように、本発明のリン酸化多糖類の製造方法においては、リン酸化剤による多糖類のリン酸化反応後に回収される回収物を用いて多糖類をリン酸化する工程を含む。本発明は回収物の存在下においてリン酸化されたリン酸化多糖類の製造方法に関するものである。
【００３６】
回収物は、リン酸化反応の反応産物から分離回収されるものである。すなわち、本発明のリン酸化多糖類の製造方法は、回収物を得るための多糖類のリン酸化反応工程を含むものである。回収物を得るための多糖類のリン酸化反応工程を経た後の反応産物には、リン酸化多糖類と未反応のリン酸化剤が含まれており、反応産物から未反応のリン酸化剤を含む溶液を分離することで回収物が得られる。すなわち、回収物を得るための多糖類のリン酸化反応後には、反応産物から未反応のリン酸化剤を含む回収物を分離する工程をさらに含むことが好ましい。分離する工程では、反応産物から回収物を分離すると同時に、回収物を得るための多糖類のリン酸化反応工程で得られたリン酸化多糖類も得られる。
【００３７】
分離する工程は、上述した回収物を得るための多糖類のリン酸化反応後の反応産物から回収物を分離する工程である。反応産物が固形物状である場合は、分離する工程では、反応産物にイオン交換水等の溶媒が添加される。反応産物に含まれる未反応のリン酸化剤等は、添加された溶媒に溶解するため、均一に撹拌後にろ別し、液相を得ることによって回収物を得ることができる。また、反応産物がスラリー状である場合は、分離する工程では、固液分離を行うこともできる。固液分離工程でろ別をし、液相を得ることによって回収物を得ることができる。
【００３８】
リン酸化反応後に回収される回収物は、未反応のリン酸化剤を含む。すなわち、回収物は、回収物を得るための多糖類のリン酸化反応で消費されなかったリン酸化剤を含む。このような回収物は、再び多糖類のリン酸化反応に用いられる。すなわち、回収物は再利用リン酸化剤と言い換えることもできる。
【００３９】
回収物には、回収物を得るための多糖類のリン酸化反応工程で使用されたリン酸化剤の少なくとも一部が含まれていることになる。上述したように、リン酸化剤には、リン酸及びリン酸塩から選択される少なくとも１種と、尿素が含まれていることが好ましいから、回収物にもリン酸及びリン酸塩から選択される少なくとも１種と、尿素が含まれていることが好ましい。
【００４０】
図１では、回収物は、上流にあるリン酸化反応工程（回収物を得るための多糖類のリン酸化反応工程）に再び戻され、リン酸化剤として使用される態様が図示されている。図１に示されるように、多糖類のリン酸化反応は連続反応であり、その連続反応のいずれかの段階からリン酸化剤として回収物が使用されてもよい。この際、回収物には、リン酸化剤を新たに添加してもよいし、回収物のみをリン酸化剤として使用してもよい。
【００４１】
回収物は、上流にあるリン酸化反応工程に再び戻されてもよいが、他のリン酸化反応工程のリン酸化剤として用いられてもよい。図２は、回収物が他のリン酸化反応工程に用いられる場合を説明する工程図である。図２では、まず、リン酸化剤による第１の多糖類の第１のリン酸化反応が行われる。第１のリン酸化反応の反応産物として、未反応リン酸化剤と第１のリン酸化多糖類が得られ、第１の分離工程において、回収物が回収される。次いで、この回収物は第２の多糖類のリン酸化剤として用いられ、第２のリン酸化反応が行われる。回収物を第２の多糖類のリン酸化剤として用いる場合には、必要に応じて新たなリン酸化剤を添加してもよい。第２のリン酸化反応後には、反応産物として、未反応リン酸化剤と第２のリン酸化多糖類が得られ、第２の分離工程において、回収物が再度回収される。第２の分離工程においては、回収物の回収と同時に第２のリン酸化多糖類が得られる。本発明は、このような第２のリン酸化多糖類の製造方法に関するものである。
【００４２】
本発明が図２のような工程を含むリン酸化多糖類の製造方法である場合、第１の多糖類と第２の多糖類は同種のものであってもよく、異種のものであってもよい。また、第１のリン酸化反応工程と、第２のリン酸化反応工程の反応条件は同条件であってもよく、異なる条件であってもよい。
【００４３】
図２では図示されていないが、第２の分離工程で回収された回収物は、さらに第３の多糖類のリン酸化剤として用いられてもよい。この場合、第３のリン酸化反応の反応産物として、未反応リン酸化剤と第３のリン酸化多糖類が得られ、第３の分離工程において、回収物と第３のリン酸化多糖類に分離される。このように、多糖類のリン酸化反応で回収される回収物は、複数回再利用することもできる。
【００４４】
多糖類のリン酸化反応で回収される回収物を複数回再利用する場合は、再利用回数は、３回以下であることが好ましく、２回以下であることがより好ましく、１回であることがさらに好ましい。ここで、再利用回数とは、回収物を、多糖類をリン酸化する工程に供した回数である。再利用回数を上記範囲とすることにより、リン酸化多糖類の着色を効果的に抑制することができる。
【００４５】
また、リン酸化剤による多糖類のリン酸化反応後には、回収物を回収する分離工程が複数工程設けられてもよい。例えば、図３は、リン酸化反応後に得られる反応産物から回収物を２回に分けて回収する場合を説明する工程図である。図３のような工程を有する場合、リン酸化剤による多糖類のリン酸化反応はスラリー中で行われることが好ましく、リン酸化反応後に得られる反応産物もスラリーであることが好ましい。この場合は、まず分離工程Ａにおいて固液分離を行う。ここで分離された液相が回収物１となる。分離工程Ａで分離された固形物には、リン酸化多糖類と固形物に残留した未反応のリン酸化剤が含まれている。このため、分離工程Ｂではさらに残留した未反応のリン酸化剤を回収し、回収物２とする。分離工程Ｂでは、溶媒抽出を行うことが好ましい。溶媒としては、水や有機溶剤を挙げることができる。有機溶剤としては、例えば、アルコール類、ケトン類、エーテル類、ジメチルスルホキシド（ＤＭＳＯ）、ジメチルホルムアミド（ＤＭＦ）、またはジメチルアセトアミド（ＤＭＡｃ）等を用いることができる。
回収物を２回に分けて回収した場合、回収物１と回収物２は、それぞれ別個に多糖類のリン酸化反応に用いられてもよいが、回収物１と回収物２は混合された後にリン酸化反応工程に供されることが好ましい。
【００４６】
上述したような工程を経て得られる回収物には、未反応のリン酸化剤の他に、多糖類やリン酸化剤に由来した種々の成分が含まれている。例えば、回収物中には、（ａ）尿素に由来する窒素、（ｂ）アンモニア性窒素、（ｃ）リン及び（ｄ）糖類から選択される少なくとも１種が含まれている。
【００４７】
回収物に含まれる（ａ）尿素に由来する窒素の物質量濃度（ｍｍｏｌ／ｇ）をｎａとし、回収物に含まれる（ｂ）アンモニア性窒素の物質量濃度（ｍｍｏｌ／ｇ）をｎｂとし、回収物に含まれる（ｃ）リンの物質量濃度（ｍｍｏｌ／ｇ）をｎｃとし、回収物に含まれる（ｄ）糖類の物質量濃度（ｍｍｏｌ／ｇ）をｎｄとした場合、０≦ｎａ／ｎｃ≦１０００であることが好ましい。すなわち、本発明のリン酸化多糖類の製造方法は、０≦ｎａ／ｎｃ≦１０００の条件を満たすように調整する工程を含むことが好ましい。本発明のリン酸化多糖類の製造方法は、３≦ｎａ／ｎｃ≦１００の条件を満たすように調整する工程を含むことがより好ましく、５≦ｎａ／ｎｃ≦７０の条件を満たすように調整する工程を含むことがさらに好ましく、６≦ｎａ／ｎｃ≦７０の条件を満たすように調整する工程を含むことが特に好ましい。
【００４８】
また、０．２≦ｎａ／（ｎａ＋ｎｂ）≦１であることが好ましく、本発明のリン酸化多糖類の製造方法は、０．２≦ｎａ／（ｎａ＋ｎｂ）≦１の条件を満たすように調整する工程を含むことが好ましい。本発明のリン酸化多糖類の製造方法は、０．３≦ｎａ／（ｎａ＋ｎｂ）≦１の条件を満たすように調整する工程を含むことがより好ましく、０．４≦ｎａ／（ｎａ＋ｎｂ）≦１の条件を満たすように調整する工程を含むことがさらに好ましく、０．５≦ｎａ／（ｎａ＋ｎｂ）≦１の条件を満たすように調整する工程を含むことが特に好ましい。
【００４９】
さらに、０≦ｎｄ／ｎｃ≦１０であることが好ましく、本発明のリン酸化多糖類の製造方法は、０≦ｎｄ／ｎｃ≦１０の条件を満たすように調整する工程を含むことが好ましい。本発明のリン酸化多糖類の製造方法は、０≦ｎｄ／ｎｃ≦５の条件を満たすように調整する工程を含むことがより好ましく、０≦ｎｄ／ｎｃ≦１の条件を満たすように調整する工程を含むことがさらに好ましく、０≦ｎｄ／ｎｃ≦０．７の条件を満たすように調整する工程を含むことが特に好ましい。ｎｄ／ｎｃを上記範囲内とすることにより、リン酸化多糖類の着色を抑制することができ、また、回収物のリン酸化反応を効率よく行うことができる。
【００５０】
本発明においては、（ａ）尿素に由来する窒素、（ｂ）アンモニア性窒素、（ｃ）リン及び（ｄ）糖類の物質量濃度の関係性を上記の通りとすることにより、多糖類のリン酸化反応を効率よく行うことができる。すなわち、多糖類に所望量のリン酸基を導入することが容易となる。また、回収物を繰り返し再利用した場合であっても、リン酸化反応の再現性を維持することができる。
【００５１】
回収物に含まれる尿素に由来する窒素の物質量濃度ｎａは、下記の方法で算出する。
具体的には、ｐ−ジメチルアミノベンズアルデヒド２ｇ、９５％エタノール１００ｍＬ、濃塩酸１０ｍＬの混合液（呈色試薬）を作製する。検量線用の試料として、１００ｐｐｍ、２００ｐｐｍ、４００ｐｐｍ、６００ｐｐｍ、８００ｐｐｍ、１０００ｐｐｍの尿素水溶液５ｇを準備し、上記呈色試薬１０ｍＬを加え、イオン交換水で全量が２５ｍＬとなるように希釈する。この溶液を室温で１０分間静置した後、４３５ｎｍの吸光度を測定し、検量線を作成する。測定試料となる回収物は、適宜希釈の後、上記手順と同様にして溶液を調製し、得られた４３５ｎｍの吸光度の値と、検量線から、尿素濃度を測定する。その後、下記式に従い、回収物中の尿素に由来する窒素の物質量濃度（ｎａ）を決定する。
ｎａ［ｍｍｏｌ／ｇ］＝回収物中の尿素濃度［ｇ／ｇ］／６０×２８／１４×１０００
なお、本明細書において、尿素には、尿素誘導体が含まれるが、尿素誘導体の物質量濃度も上記と同様の方法または、試薬の比率、添加量、測定波長を適宜変更することで算出することができる。
【００５２】
回収物に含まれるアンモニア性窒素の物質量濃度ｎｂは、アンモニア性窒素は、全窒素量から尿素に由来する窒素量を差し引くことで算出することができる。具体的には、回収物を一定量分取し、４０℃に設定した減圧乾燥機にて、恒量になるまで乾燥させた後、この乾燥物中の全窒素量を、三菱化学アナリック社製の微量全窒素分析装置ＴＮ−１１０を用いて測定する。ここで、恒量とは、乾燥途中に測定した連続２回の質量の差が、乾燥前の質量の０．１％を超えない質量として定義する。その後、下記式に従い、回収物中のアンモニア性窒素の物質量濃度（ｎｂ）を算出する。
ｎｂ［ｍｍｏｌ／ｇ］＝（供試した回収物中の全窒素濃度）−（尿素に由来する窒素濃度（ｎａ））
【００５３】
回収物に含まれるリンの物質量濃度ｎｃは、下記の方法で算出する。
具体的には、６．６％モリブデン酸アンモニウム溶液２５ｍＬを２００ｍＬに希釈し、７．５Ｎ硫酸２５ｍＬを加え、Ａ液とする。硫酸鉄７水和物５ｇと７．５Ｎ硫酸１ｍＬを水で５０ｍＬに希釈し、Ｂ液とする。検量線用の試料として、１００ｐｐｍ、２００ｐｐｍ、４００ｐｐｍ、６００ｐｐｍ、８００ｐｐｍ、１０００ｐｐｍのリン酸水溶液を準備し、Ａ液：Ｂ液：測定試料＝９：０．８：０．２の体積比率で加え、呈色させる。その後、呈色後２時間以内に７２０ｎｍにおける吸光度を測定し、検量線を作成する。測定試料となる回収物についても、適宜希釈の後、同様に測定を行い、得られた７２０ｎｍの吸光度の値と、検量線から、リン濃度を算出し、下記式に従い、回収物中のリンの物質量濃度（ｎｃ）を決定する。
ｎｃ［ｍｍｏｌ／ｇ］＝回収物中のリン濃度［ｇ／ｇ］／３１×１０００
【００５４】
回収物に含まれる糖類の物質量濃度ｎｄは、ＤＩＯＮＥＸ社製糖分析システム（ＩＣＳ５０００）を用いて測定する。カラムはＣａｒｂｏ  Ｐａｃ  ＰＡ−１  （２×２５０ｍｍ）を用い、２０ｍＭ ＮａＯＨ溶液を溶離液とし、０．２５ｍｌ／ｍｉｎの流速で単糖を溶出する。検出には、パルスアンペロメトリー検出器を用い、単糖の標品として、グルコース、ガラクトース、マンノース、アラビノース、キシロースを用いて、各成分の検量線を作成する。測定試料となる回収物に最終濃度が４質量％となるように硫酸を添加し、１２０℃で１時間加水分解を行った後、糖類の測定を実施し、試料中の各単糖の含有量を求め、その合計値を全糖濃度とする。糖類の物質量濃度（ｎｄ）は、下記式に従い算出する。
ｎｄ［ｍｍｏｌ／ｇ］＝回収物中の全糖濃度［ｇ／ｇ］／１６２×１０００
【００５５】
ｎａ／ｎｃの値、ｎａ／（ｎａ＋ｎｂ）の値及びｎｄ／ｎｃの値を好ましい範囲内とするためには、各成分濃度を調整する工程を含むことが好ましく、このような調整工程は、回収物に含まれる糖類の少なくとも一部を除去する工程を含むことが好ましい。また、調整工程は、回収物に含まれるアンモニア性窒素の少なくとも一部を除去する工程を含むことが好ましい。特に、ｎｄ／ｎｃの値を好ましい範囲内とするために、回収物に含まれる糖類の少なくとも一部を除去する工程を含むことが好ましく、ｎａ／（ｎａ＋ｎｂ）の値を好ましい範囲内とするために、回収物に含まれるアンモニア性窒素の少なくとも一部を除去する工程を含むことが好ましい。また、ｎａ／ｎｃの値を好ましい範囲内とするために、回収物に尿素を添加したり、リン酸及びリン酸塩から選択される少なくとも１種を添加する工程を含むことが好ましい。
【００５６】
各成分濃度を調整する工程が、回収物に含まれるアンモニア性窒素の少なくとも一部を除去する工程を含む場合、アンモニア性窒素の少なくとも一部を除去する工程は、回収物に、強酸性イオン交換樹脂を加えることでアンモニア性窒素の少なくとも一部を除去する工程であることが好ましい。具体的には、回収物に体積比で１／１０の強酸性イオン交換樹脂（オルガノ株式会社製、アンバージェット１０２４；コンディショング済）を加え、１時間振とう処理を行う工程と、目開き９０μｍのメッシュ上に注ぎ、樹脂と溶液を分離し、液相を得ることでアンモニア性窒素の少なくとも一部を除去することができる。
【００５７】
また、アンモニア性窒素の少なくとも一部を除去する工程は、煮沸工程及び／又は強アルカリとの接触工程であることが好ましい。強アルカリとの接触工程は、回収物に、水酸化ナトリウムを加え、適宜沈殿物を処理することで行うことができる。
【００５８】
各成分濃度を調整する工程が、回収物に含まれる糖類の少なくとも一部を除去する工程を含む場合、回収物から糖類を除去しても構わないし、回収物から尿素やリンといった有用成分を糖類から分離した後に、回収して利用しても良い。
糖類の少なくとも一部を除去する工程では、限外ろ過膜、ナノろ過膜、逆浸透膜のいずれかを用いる方法、回収物を加熱濃縮した後に溶解度の差を用いる分離方法、尿素やリンを含む沈殿物を生じさせ、分離した後に再度利用する方法などを用いることができるが、特に限定されない。
【００５９】
（リン酸化微細繊維状セルロースの製造方法）
リン酸化多糖類の製造工程においてリン酸化される多糖類は、セルロース繊維であることが好ましい。セルロース繊維の原料としては特に限定されないが、入手しやすく安価である点から、パルプを用いることが好ましい。パルプとしては、木材パルプ、非木材パルプ、脱墨パルプを挙げることができる。木材パルプとしては例えば、広葉樹クラフトパルプ（ＬＢＫＰ）、針葉樹クラフトパルプ（ＮＢＫＰ）、サルファイトパルプ（ＳＰ）、溶解パルプ（ＤＰ）、ソーダパルプ（ＡＰ）、未晒しクラフトパルプ（ＵＫＰ）、酸素漂白クラフトパルプ（ＯＫＰ）等の化学パルプが挙げられる。また、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプが挙げられるが、特に限定されない。非木材パルプとしてはコットンリンターやコットンリント等の綿系パルプ、麻、麦わら、バガス等の非木材系パルプ、ホヤや海草等から単離されるセルロース、キチン、キトサン等が挙げられるが、特に限定されない。脱墨パルプとしては古紙を原料とする脱墨パルプが挙げられるが、特に限定されない。本実施態様のパルプは上記の１種を単独で用いてもよいし、２種以上混合して用いてもよい。上記パルプの中で、入手のしやすさという点で、セルロースを含む木材パルプ、脱墨パルプが好ましい。木材パルプの中でも化学パルプはセルロース比率が大きいため、繊維を微細化（解繊）する場合は、微細繊維状セルロースの収率が高く、またパルプ中のセルロースの分解が小さく、軸比の大きい長繊維の微細繊維状セルロースが得られる点で好ましい。中でもクラフトパルプ、サルファイトパルプが最も好ましく選択される。
【００６０】
多糖類がセルロース繊維である場合は、回収物の存在下において多糖類をリン酸化する工程の後に、さらに機械処理工程を設けて微細繊維状セルロースとしてもよい。すなわち、本発明のリン酸化多糖類の製造方法は、リン酸化微細繊維状セルロースの製造方法であってもよい。
【００６１】
ここで、微細繊維状セルロースとは、平均繊維幅が１０００ｎｍ以下の繊維状セルロースである。微細繊維状セルロースの平均繊維幅は、電子顕微鏡で観察することで計測される。平均繊維幅は、好ましくは２ｎｍ以上１０００ｎｍ以下、より好ましくは２ｎｍ以上１００ｎｍ以下であり、より好ましくは２ｎｍ以上５０ｎｍ以下であり、さらに好ましくは２ｎｍ以上１０ｎｍ以下であるが、特に限定されない。なお、微細繊維状セルロースは、たとえば繊維幅が１０００ｎｍ以下である単繊維状のセルロースである。
【００６２】
微細繊維状セルロースの電子顕微鏡観察による繊維幅の測定は以下のようにして行う。濃度０．０５質量％以上０．１質量％以下の微細繊維状セルロースの水系懸濁液を調製し、この懸濁液を親水化処理したカーボン膜被覆グリッド上にキャストしてＴＥＭ観察用試料とする。幅の広い繊維を含む場合には、ガラス上にキャストした表面のＳＥＭ像を観察してもよい。構成する繊維の幅に応じて１０００倍、５０００倍、１００００倍あるいは５００００倍のいずれかの倍率で電子顕微鏡画像による観察を行う。但し、試料、観察条件や倍率は下記の条件を満たすように調整する。
【００６３】
（１）観察画像内の任意箇所に一本の直線Ｘを引き、該直線Ｘに対し、２０本以上の繊維が交差する。
（２）同じ画像内で該直線と垂直に交差する直線Ｙを引き、該直線Ｙに対し、２０本以上の繊維が交差する。
【００６４】
上記条件を満足する観察画像に対し、直線Ｘ、直線Ｙと交錯する繊維の幅を目視で読み取る。こうして少なくとも重なっていない表面部分の画像を３組以上観察し、各々の画像に対して、直線Ｘ、直線Ｙと交錯する繊維の幅を読み取る。このように少なくとも２０本×２×３＝１２０本の繊維幅を読み取る。微細繊維状セルロースの平均繊維幅はこのように読み取った繊維幅の平均値である。
【００６５】
微細繊維状セルロースの繊維長は特に限定されないが、０．１μｍ以上１０００μｍ以下が好ましく、０．１μｍ以上８００μｍ以下がさらに好ましく、０．１μｍ以上６００μｍ以下が特に好ましい。繊維長を上記範囲内とすることにより、微細繊維状セルロースの結晶領域の破壊を抑制でき、また微細繊維状セルロースのスラリー粘度を適切な範囲とすることができる。なお、微細繊維状セルロースの繊維長は、ＴＥＭ、ＳＥＭ、ＡＦＭによる画像解析より求めることができる。
【００６６】
微細繊維状セルロースはＩ型結晶構造を有していることが好ましい。ここで、微細繊維状セルロースがＩ型結晶構造をとっていることは、グラファイトで単色化したＣｕＫα（λ＝１．５４１８Å）を用いた広角Ｘ線回折写真より得られる回折プロファイルにおいて同定できる。具体的には、２θ＝１４°以上１７°以下付近と２θ＝２２°以上２３°以下付近の２箇所の位置に典型的なピークをもつことから同定することができる。
【００６７】
微細繊維状セルロースに占めるＩ型結晶構造の割合（結晶化度）は、本発明においては特に限定されないが、たとえば３０％以上であることが好ましく、より好ましくは５０％以上、さらに好ましくは７０％以上である。この場合、耐熱性と低線熱膨張率発現の点でさらに優れた性能が期待できる。結晶化度については、Ｘ線回折プロファイルを測定し、そのパターンから常法により求められる（Ｓｅａｇａｌら、Ｔｅｘｔｉｌｅ Ｒｅｓｅａｒｃｈ  Ｊｏｕｒｎａｌ、２９巻、７８６ページ、１９５９年）。
【００６８】
機械処理工程では、通常、解繊処理装置を用いて、繊維を解繊処理して、微細繊維状セルロース含有スラリーを得る。用いる解繊処理装置や処理方法は、特に限定されない。
解繊処理装置としては、高速解繊機、グラインダー（石臼型粉砕機）、高圧ホモジナイザーや超高圧ホモジナイザー、高圧衝突型粉砕機、ボールミル、ビーズミルなどを使用できる。あるいは、解繊処理装置としては、ディスク型リファイナー、コニカルリファイナー、二軸混練機、振動ミル、高速回転下でのホモミキサー、超音波分散機、またはビーターなど、湿式粉砕する装置等を使用することもできる。解繊処理装置は、上記に限定されるものではない。好ましい機械処理方法としては、粉砕メディアの影響が少なく、コンタミの心配が少ない高速解繊機、高圧ホモジナイザー、超高圧ホモジナイザーが挙げられる。
【００６９】
機械処理の際には、回収物の存在下においてリン酸化されたリン酸化セルロース繊維を、水と有機溶剤を単独または組み合わせて希釈してスラリー状にすることが好ましい。分散媒としては、水の他に、極性有機溶剤を使用することができる。好ましい極性有機溶剤としては、アルコール類、ケトン類、エーテル類、ジメチルスルホキシド（ＤＭＳＯ）、ジメチルホルムアミド（ＤＭＦ）、またはジメチルアセトアミド（ＤＭＡｃ）等が挙げられるが、特に限定されない。アルコール類としては、メタノール、エタノール、ｎ−プロパノール、イソプロパノール、ｎ−ブタノール、またはｔ−ブチルアルコール等が挙げられる。ケトン類としては、アセトンまたはメチルエチルケトン（ＭＥＫ）等が挙げられる。エーテル類としては、ジエチルエーテルまたはテトラヒドロフラン（ＴＨＦ）等が挙げられる。分散媒は１種であってもよいし、２種以上でもよい。また、分散媒中にリン酸化セルロース繊維以外の固形分、例えば水素結合性のある尿素などを含んでも構わない。
【００７０】
機械処理を経ることにより、繊維幅が１０００ｎｍ以下の繊維状セルロース（微細繊維状セルロース）が得られる。本発明では、このような微細繊維状セルロースを含むスラリーを、一度濃縮及び／又は乾燥させた後に、再度機械処理を行ってもよい。この場合、濃縮、乾燥の方法は特に限定されないが、例えば、微細繊維状セルロースを含有するスラリーに濃縮剤を添加する方法、一般に用いられる脱水機、プレス、乾燥機を用いる方法等が挙げられる。また、公知の方法、例えばＷＯ２０１４／０２４８７６、ＷＯ２０１２／１０７６４２、及びＷＯ２０１３／１２１０８６に記載された方法を用いることができる。また、微細繊維状セルロース含有スラリーをシート化することで濃縮、乾燥し、該シートに機械処理を行い、再度微細繊維状セルロース含有スラリーを得ることもできる。
【００７１】
微細繊維状セルロース含有スラリーを濃縮及び／又は乾燥させた後に、再度解繊（粉砕）処理をする際に用いる装置としては、高速解繊機、グラインダー（石臼型粉砕機）、高圧ホモジナイザー、超高圧ホモジナイザー、高圧衝突型粉砕機、ボールミル、ビーズミル、ディスク型リファイナー、コニカルリファイナー、二軸混練機、振動ミル、高速回転下でのホモミキサー、超音波分散機、ビーターなど、湿式粉砕する装置等を使用することもできるが特に限定されない。
【００７２】
機械処理工程の前には、必要に応じて精製工程を設けてもよい。この場合は、精製工程は、洗浄工程及び／又はアルカリ処理工程を含むことが好ましい。
【００７３】
洗浄工程は、洗浄工程前の工程で得られたセルロース繊維にイオン交換水を注ぎ、攪拌して均一に分散させた後、濾過脱水して脱水シートを得る操作を繰り返すことで行うことができる。洗浄工程を設けることによって、洗浄工程前の工程で得られたセルロース繊維に含まれる余剰の薬液や不純物を除去することができる。
【００７４】
アルカリ処理工程におけるアルカリ処理の方法は特に限定されないが、例えば、アルカリ溶液中に、セルロース繊維を浸漬する方法が挙げられる。
アルカリ溶液に含まれるアルカリ化合物は、特に限定されないが、無機アルカリ化合物であってもよいし、有機アルカリ化合物であってもよい。アルカリ溶液における溶媒としては水または有機溶剤のいずれであってもよい。溶媒は、極性溶媒（水、またはアルコール等の極性有機溶剤）が好ましく、少なくとも水を含む水系溶媒がより好ましい。
また、アルカリ溶液のうちでは、汎用性が高いことから、水酸化ナトリウム水溶液、または水酸化カリウム水溶液が特に好ましい。
【００７５】
アルカリ処理工程におけるアルカリ溶液の温度は特に限定されないが、５℃以上８０℃以下が好ましく、１０℃以上６０℃以下がより好ましい。
アルカリ処理工程におけるアルカリ溶液への浸漬時間は特に限定されないが、５分以上３０分以下が好ましく、１０分以上２０分以下がより好ましい。
アルカリ処理におけるアルカリ溶液の使用量は特に限定されないが、セルロース繊維の絶対乾燥質量に対して１００質量％以上１０００００質量％以下であることが好ましく、１０００質量％以上１００００質量％以下であることがより好ましい。
【００７６】
アルカリ処理工程におけるアルカリ溶液使用量を減らすために、アルカリ処理工程の前に、上述したような洗浄工程を設けることが好ましい。さらに、アルカリ処理後には、取り扱い性を向上させるために、アルカリ処理済みセルロース繊維を水や有機溶剤により洗浄することが好ましい。
【００７７】
上述した工程を得ることで、リン酸化微細繊維状セルロースが得られる。リン酸化微細繊維状セルロースはスラリーとして得られることが好ましいが、粉粒物等の固形物として得られてもよい。この場合、機械処理工程後に濃縮工程や乾燥工程などが適宜設けられる。
【００７８】
（リン酸化微細繊維状セルロース）
本発明のリン酸化多糖類の製造方法で製造されたリン酸化多糖類は、回収物に含まれる未反応のリン酸化剤によってリン酸化された多糖類である。すなわち、本発明で得られるリン酸化多糖類は、再利用リン酸化剤を用いてリン酸化された多糖類である。リン酸化多糖類は、リン酸化セルロース繊維であることが好ましく、リン酸化微細繊維状セルロースであることがより好ましい。
【００７９】
リン酸化微細繊維状セルロースは、リン酸基を有する。本明細書において、「リン酸基」には、リン酸基又はリン酸基に由来する置換基が含まれる。リン酸基はリン酸からヒドロキシル基を取り除いたものにあたる、２価の官能基である。具体的には−ＰＯ3Ｈ2で表される基である。リン酸基に由来する置換基は、リン酸基が縮重合した基、リン酸基の塩、リン酸エステル基などの置換基が含まれ、イオン性置換基であっても、非イオン性置換基であってもよい。
【００８０】
リン酸基又はリン酸基に由来する置換基は、下記式構造式で表される基であってもよい。
【００８１】
【化１】
0006680039.tif 000002
【００８２】
上記構造式中、ａ、ｂ、ｍ及びｎはそれぞれ独立に整数を表す（ただし、ａ＝ｂ×ｍである）。αn（ｎ＝１〜ｎの整数）およびα’はそれぞれ独立にＲ又はＯＲを表す。Ｒは、水素原子、飽和−直鎖状炭化水素基、飽和−分岐鎖状炭化水素基、飽和−環状炭化水素基、不飽和−直鎖状炭化水素基、不飽和−分岐鎖状炭化水素基、芳香族基、又はこれらの誘導基整数である；βは有機物または無機物からなる１価以上の陽イオンである。
【００８３】
本発明で得られるリン酸化多糖類は再利用リン酸化剤を用いてリン酸化されたものであるが、多糖類のリン酸基導入量は、再利用されていないリン酸化剤を用いてリン酸化をした際のリン酸基導入量と同レベルであり、リン酸基導入量は十分である。
本発明で得られるリン酸化多糖類がリン酸化微細繊維状セルロースである場合、リン酸基の導入量は、微細繊維状セルロース１ｇ（質量）あたり０．１ｍｍｏｌ／ｇ以上３．６５ｍｍｏｌ／ｇ以下であることが好ましく、０．１４ｍｍｏｌ／ｇ以上３．５ｍｍｏｌ／ｇ以下がより好ましく、０．２ｍｍｏｌ／ｇ以上３．２ｍｍｏｌ／ｇ以下がさらに好ましく、０．４ｍｍｏｌ／ｇ以上３．０ｍｍｏｌ／ｇ以下が特に好ましく、最も好ましくは０．６ｍｍｏｌ／ｇ以上２．５ｍｍｏｌ／ｇ以下である。リン酸基の導入量を上記範囲内とすることにより、繊維原料の微細化を容易にし、微細繊維状セルロースの安定性を高めることができる。また、リン酸基の導入量を上記範囲内とすることにより、微細化が容易でありながらも、微細繊維状セルロース同士の水素結合も残すことが可能で、良好な強度発現が期待できる。
【００８４】
リン酸基の繊維原料への導入量は、伝導度滴定法により測定することができる。具体的には、解繊処理工程により微細化を行い、得られた微細繊維状セルロース含有スラリーをイオン交換樹脂で処理した後、水酸化ナトリウム水溶液を加えながら電気伝導度の変化を求めることにより、導入量を測定することができる。
【００８５】
伝導度滴定では、アルカリを加えていくと、図４に示した曲線を与える。最初は、急激に電気伝導度が低下する（以下、「第１領域」という）。その後、わずかに伝導度が上昇を始める（以下、「第２領域」という）。さらにその後、伝導度の増分が増加する（以下、「第３領域」という）。すなわち、３つの領域が現れる。このうち、第１領域で必要としたアルカリ量が、滴定に使用したスラリー中の強酸性基量と等しく、第２領域で必要としたアルカリ量が滴定に使用したスラリー中の弱酸性基量と等しくなる。リン酸基が縮合を起こす場合、見かけ上弱酸性基が失われ、第１領域に必要としたアルカリ量と比較して第２領域に必要としたアルカリ量が少なくなる。一方、強酸性基量は、縮合の有無に関わらずリン原子の量と一致することから、単にリン酸基導入量（またはリン酸基量）、または置換基導入量（または置換基量）と言った場合は、強酸性基量のことを表す。すなわち、図４に示した曲線の第１領域で必要としたアルカリ量（ｍｍｏｌ）を、滴定対象スラリー中の固形分（ｇ）で除して、置換基導入量（ｍｍｏｌ／ｇ）とする。
【００８６】
リン酸化微細繊維状セルロースを固形分濃度が０．２質量％になるようにイオン交換水に分散させたスラリーのヘーズは、２０％以下であることが好ましく、１８％以下であることがより好ましく、１５％以下であることがさらに好ましい。微細繊維状セルロース含有スラリーのヘーズが上記範囲であることは、微細繊維状セルロース含有スラリーの透明度が高く、微細繊維状セルロースの微細化が良好であることを意味する。このような微細繊維状セルロース含有スラリーにおいては、微細繊維状セルロースが有する特有の機能が発揮される。
ここで、微細繊維状セルロース含有スラリー（微細繊維状セルロース濃度０．２質量％）のヘーズは、光路長１ｃｍの液体用ガラスセル（藤原製作所製、ＭＧ−４０、逆光路）に微細繊維状セルロース含有スラリーを入れ、ＪＩＳ  Ｋ  ７１３６に準拠し、ヘーズメーター（村上色彩技術研究所社製、ＨＭ−１５０）を用いて測定される値である。なお、ゼロ点測定は、同ガラスセルに入れたイオン交換水で行う。
【００８７】
（用途）
上述したリン酸化微細繊維状セルロースは、再利用リン酸化剤を用いてリン酸化されたものであるが、リン酸基導入量は、再利用されていないリン酸化剤を用いてリン酸化をした際のリン酸基導入量と同レベルであり、リン酸基導入量は十分である。このため、微細繊維状セルロースの微細化が良好であり、リン酸化微細繊維状セルロース含有スラリーやリン酸化微細繊維状セルロース含有シートの透明性が十分に高い。このような特性を活かす観点からリン酸化微細繊維状セルロースは各種のディスプレイ装置、各種の太陽電池、等の光透過性基板の用途に適している。また、電子機器の基板、家電の部材、各種の乗り物や建物の窓材、内装材、外装材、包装用資材等の用途にも適している。さらに、糸、フィルタ、織物、緩衝材、スポンジ、研磨材などの他、シートそのものを補強材として使う用途にも適している。
本発明の繊維状セルロースは、増粘剤として各種用途（例えば、食品、化粧品、セメント、塗料、インクなどへの添加物など）に使用することもできる。
【００８８】
（多糖類のリン酸化処理方法）
本発明は、多糖類のリン酸化処理方法に関するものであってもよい。多糖類のリン酸化処理方法は、（ａ）リン酸化剤の存在下で多糖類をリン酸化する工程と、（ｂ）リン酸化する工程の後にリン酸化多糖類と回収物を分離する工程と、（ｃ）回収物を、多糖類をリン酸化する工程に供給し、さらなるリン酸化多糖類を得る工程と、を含む。上記（ａ）工程は、リン酸化多糖類の製造方法における回収物を得るためのリン酸化反応工程に相当するものである。
【００８９】
多糖類のリン酸化処理方法は、上述したリン酸化多糖類の製造方法における図２の態様と同様の工程を含んでいてもよい。すなわち、多糖類のリン酸化処理方法は、（ａ）リン酸化剤の存在下で第１の多糖類をリン酸化する工程Ａと、（ｂ）リン酸化する工程Ａの後に第１のリン酸化多糖類と回収物を分離する工程と、（ｃ）回収物を、第２の多糖類をリン酸化する工程Ｂに供給し、第２のリン酸化多糖類を得る工程と、を含んでいてもよい。
【００９０】
上記工程（ｂ）と工程（ｃ）の間には、回収物中の成分を分析する工程が含まれることが好ましい。さらに、回収物中の成分を分析する工程の後には、必要に応じて、回収物中の成分を調整する工程が含まれることが好ましい。回収物には、多糖類やリン酸化剤に由来した種々の成分が含まれており、各成分の物質量濃度の条件を好ましい範囲にすることが好ましい。回収物中の成分を調整する工程としては、例えば、多糖類に由来する糖類の少なくとも一部を除去する工程や、アンモニア性窒素の少なくとも一部を、除去する工程を挙げることができる。これらの工程の具体的除去方法については、リン酸化多糖類の製造方法における調整工程で述べた方法と同様の方法を挙げることができる。
【００９１】
上記工程（ｂ）と工程（ｃ）の間には、回収物中のリン原子や尿素の濃度を測定し、所定の濃度となるようにリン酸化剤を添加する工程が含まれることが好ましい。工程（ｃ）における回収物の添加量を回収物中に含まれるリン原子量に換算した場合、多糖類（絶乾質量）に対するリン原子の添加量は０．５質量％以上１００質量％以下とすることが好ましく、１質量％以上５０質量％以下とすることがより好ましく、２質量％以上３０質量％以下とすることが最も好ましい。また、多糖類（絶乾質量）に対する尿素の濃度は、１質量％以上５００質量％以下とすることがあることが好ましく、１０質量％以上４００質量％以下とすることがより好ましく、１００質量％以上３５０質量％以下とすることがさらに好ましく、１５０質量％以上３００質量％以下とすることが特に好ましい。多糖類（絶乾質量）に対するリン原子や尿素の濃度が上記範囲内となるように、回収物には適宜リン酸化剤を添加することが好ましい。
【００９２】
多糖類のリン酸化処理方法は、セルロース繊維のリン酸化処理方法であることが好ましい。多糖類のリン酸化処理方法が微細繊維状セルロースのリン酸化処理方法である場合、リン酸化セルロース繊維に機械処理を施すことが好ましい。また機械処理工程の前には、必要に応じて精製工程を設けてもよい。この場合は、精製工程は、洗浄工程及び／又はアルカリ処理工程を含むことが好ましい。機械処理工程及び精製工程の詳細条件については、リン酸化多糖類の製造方法における各工程の詳細条件と同様である。
【００９３】
精製工程では、洗浄に用いた水が廃液として排出される。このような廃液には少量の未反応のリン酸化剤が含まれる場合があり、このような未反応のリン酸化剤を回収することで再利用をすることも可能である。
【００９４】
なお、本発明は、多糖類のリン酸化処理に用いるリン酸化剤の再利用方法に関する発明であってもよい。リン酸化剤の再利用方法は、リン酸化多糖類の製造方法及び多糖類のリン酸化処理方法の項目で説明した各工程を含むものである。
【実施例】
【００９５】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。なお、以下において、実施例３〜６はそれぞれ、参考例３〜６と読み替えるものとする。
【００９６】
（参考例）
＜リン酸化反応工程＞
針葉樹クラフトパルプとして、王子製紙製のパルプ（固形分９３質量％、坪量２０８ｇ／ｍ2シート状、離解してＪＩＳ  Ｐ  ８１２１に準じて測定されるカナダ標準濾水度（ＣＳＦ）が７００ｍｌ）を原料として使用した。上記針葉樹クラフトパルプ（絶乾質量）１００質量部に、リン酸二水素アンモニウムと尿素の混合水溶液（リン酸化剤）を加え、リン酸二水素アンモニウム４４．５質量部（リン原子の添加質量部数が１２質量部）、尿素１２０質量部、イオン交換水１５０質量部となるように圧搾し、薬液含浸パルプを得た。得られた薬液含浸パルプを１０５℃の乾燥機で加熱し、水分を蒸発させてプレ乾燥させた。その後、１４０℃の熱風乾燥機で１５分間乾燥・加熱処理し、パルプ中のセルロースにリン酸基を導入し、未反応リン酸化剤とリン酸化セルロースＡを含む固形物２２８質量部を得た。後述する方法に従い、リン酸化セルロースＡの分析及び評価を行った。
【００９７】
（実施例１）
＜回収物を分離する工程＞
参考例の＜リン酸化反応工程＞で得られた未反応リン酸化剤とリン酸化セルロースＡを含む固形物２２８質量部に、９００質量部のイオン交換水を注ぎ（供試したパルプの対水の濃度は１０質量％）、攪拌して均一に分散させた後、ＡＤＶＡＮＴＥＣ  Ｎｏ．２のろ紙を引いたブフナーろうとを用いて固液分離して、液相を回収した。このようにして回収物Ａを３８０質量部得た。回収物Ａについては、後述する方法に従い分析及び評価を行った。
【００９８】
＜回収物を用いたリン酸化反応工程＞
リン酸化剤の代わりに、回収物Ａを用い、リン原子の添加質量部数が１２質量部になるよう圧搾し、薬液含浸パルプを得た以外は、上述した参考例の＜リン酸化反応工程＞と同様にして、未反応リン酸化剤とリン酸化セルロースＢを含む固形物２４０質量部を得た。後述する方法に従い、リン酸化セルロースＢの分析及び評価を行った。
【００９９】
（実施例２）
＜回収物を分離する工程＞
参考例の＜リン酸化反応工程＞で得られた未反応リン酸化剤とリン酸化セルロースＡを含む固形物２２８質量部の代わりに、実施例１の＜回収物を用いたリン酸化反応工程＞で得られた未反応リン酸化剤とリン酸化セルロースＢを含む固形物２４０質量部を用いた以外は、実施例１と同様にして、回収物Ｂを３８５質量部得た。回収物Ｂについては、後述する方法に従い分析及び評価を行った。
【０１００】
＜回収物を用いたリン酸化反応工程＞
回収物Ａの代わりに回収物Ｂを用いた以外は、実施例１と同様にして、未反応リン酸化剤とリン酸化セルロースＣを含む固形物２５６質量部を得た。後述する方法に従い、リン酸化セルロースＣの分析及び評価を行った。
【０１０１】
（実施例３）
＜回収物を分離する工程＞
参考例の＜リン酸化反応工程＞で得られた未反応リン酸化剤とリン酸化セルロースＡを含む固形物２２８質量部の代わりに、実施例２の＜回収物を用いたリン酸化反応工程＞で得られた未反応リン酸化剤とリン酸化セルロースＣを含む固形物２５６質量部を用いた以外は、実施例１と同様にして、回収物Ｃを３９０質量部得た。回収物Ｃについては、後述する方法に従い分析及び評価を行った。
【０１０２】
＜回収物を用いたリン酸化反応工程＞
回収物Ａの代わりに回収物Ｃを用いた以外は、実施例１と同様にして、未反応リン酸化剤とリン酸化セルロースＤを含む固形物２７０質量部を得た。後述する方法に従い、リン酸化セルロースＤの分析及び評価を行った。
【０１０３】
（実施例４）
＜再調整工程（１）＞
回収物Ｃ３９０質量部に、尿素２０質量部を加え、回収物Ｄを４１０質量部得た。回収物Ｄについては、後述する方法に従い分析及び評価を行った。
【０１０４】
＜回収物を用いたリン酸化反応工程＞
＜回収物を用いたリン酸化反応＞において回収物Ｃの代わりに回収物Ｄを用いた以外は、実施例３と同様にして、未反応リン酸化剤とリン酸化セルロースＥを含む固形物３１５質量部を得た。後述する方法に従い、リン酸化セルロースＥの分析及び評価を行った。
【０１０５】
（実施例５）
＜再調整工程（２）＞
＜再調整工程（２）＞では、回収物Ｃ３９０質量部に、尿素１８０質量部を加え、回収物Ｅを５７０質量部得た。回収物Ｅについては、後述する方法に従い分析及び評価を行った。
【０１０６】
＜回収物を用いたリン酸化反応工程＞
＜回収物を用いたリン酸化反応＞において回収物Ｄの代わりに回収物Ｅを用いた以外は、実施例４と同様にして、未反応リン酸化剤とリン酸化セルロースＦを含む固形物６７５質量部を得た。後述する方法に従い、リン酸化セルロースＦの分析及び評価を行った。
【０１０７】
（実施例６）
＜再調整工程（３）＞
＜再調整工程（３）＞では、回収物Ｃ３９０質量部に、体積比で１／１０の強酸性イオン交換樹脂（オルガノ株式会社製、アンバージェット１０２４；コンディショング済）を加え、１時間振とう処理を行った。その後、目開き９０μｍのメッシュ上に注ぎ、樹脂と液を分離し、回収物Ｆを３８０質量部得た。回収物Ｆについては、後述する方法に従い分析及び評価を行った。
【０１０８】
＜回収物を用いたリン酸化反応工程＞
＜回収物を用いたリン酸化反応＞において回収物Ｄの代わりに回収物Ｆを用いた以外は、実施例４と同様にして、未反応リン酸化剤とリン酸化セルロースＧを含む固形物２６０質量部を得た。後述する方法に従い、リン酸化セルロースＧの分析及び評価を行った。
【０１０９】
（実施例７）
＜再調整工程（４）＞
＜再調整工程（４）＞では、回収物Ｃ３９０質量部に、塩化アルミニウム（無水物）を７質量部加え、強攪拌後に静置した。静置後、沈殿が生じたため、この沈殿（沈殿Ａとする）をＡＤＶＡＮＴＥＣ  Ｎｏ．２のろ紙を引いたブフナーろうとを用いて分離し、沈殿Ａとろ液を回収した。回収したろ液に、シュウ酸２０質量部を加え、静置したところ、さらに沈殿が生じた。この沈殿（沈殿Ｂとする）をＡＤＶＡＮＴＥＣ  Ｎｏ．２のろ紙を引いたブフナーろうとを用いて分離し、沈殿Ｂを回収した。
沈殿Ｂをイオン交換水３００質量部に懸濁させたあと、顆粒状の水酸化ナトリウムをゆっくりと１５質量部加え、攪拌を行い、さらに体積比で１／１０の強塩基性イオン交換樹脂（オルガノ株式会社製、アンバージェット４４００；コンディショング済）を加え、１時間振とう処理を行った。振とう処理後、沈殿が溶解したため、目開き９０μｍのメッシュ上に注ぎ、溶解液を分離した。この溶解液に沈殿Ａを加え、攪拌を行った後、さらに体積比で１／１０の強酸性イオン交換樹脂（オルガノ株式会社製、アンバージェット１０２４；コンディショング済）を加え、１時間振とう処理を行った。その後、目開き９０μｍのメッシュ上に注ぎ、樹脂と液を分離し、回収物Ｇを３１３質量部得た。回収物Ｇについては、後述する方法に従い分析及び評価を行った。
【０１１０】
＜回収物を用いたリン酸化反応工程＞
＜回収物を用いたリン酸化反応＞において回収物Ｄの代わりに回収物Ｇを用いた以外は、実施例４と同様にして、未反応リン酸化剤とリン酸化セルロースＨを含む固形物２１１質量部を得た。後述する方法に従い、リン酸化セルロースＨの分析及び評価を行った。
【０１１１】
（分析及び評価）
（回収物中の成分）
回収物Ａ〜Ｇ中に含まれる下記ａ〜ｄの成分の濃度を下記方法により測定した。回収物中に含まれるａ〜ｄの成分の物質量濃度（ｍｍｏｌ／ｇ）は、ｎａ〜ｎｄで表す。
ａ．  尿素に由来する窒素
ｂ．  アンモニア性窒素
ｃ．  リン
ｄ．  糖類
【０１１２】
＜尿素に由来する窒素の測定＞
回収物に含まれる尿素に由来する窒素の測定には、呈色反応を利用した。
具体的には、ｐ−ジメチルアミノベンズアルデヒド２ｇ、９５％エタノール１００ｍＬ、濃塩酸１０ｍＬの混合液を作製した（呈色試薬）。１００ｐｐｍ、２００ｐｐｍ、４００ｐｐｍ、６００ｐｐｍ、８００ｐｐｍ、１０００ｐｐｍの尿素水溶液５ｇ（検量線試料）に呈色試薬を１０ｍＬ加えた後、イオン交換水で全量が２５ｍＬとなるように希釈した後、室温で１０分間静置した。黄緑色に呈色した溶液の４３５ｎｍの吸光度を測定し、検量線を作成した。
測定試料についても、適宜希釈の後、同様に測定を行い、得られた４３５ｎｍの吸光度の値と、検量線から、尿素濃度を測定した。その後、下記式に従い、回収物中の尿素に由来する窒素の物質量濃度（ｎａ）を決定した。
ｎａ［ｍｍｏｌ／ｇ］＝回収物中の尿素濃度［ｇ／ｇ］／６０×２８／１４×１０００
【０１１３】
＜アンモニア性窒素の測定＞
アンモニア性窒素は、全窒素量から尿素に由来する窒素量を差し引くことで算出した。具体的には、回収物を一定量分取し、４０℃に設定した減圧乾燥機にて、恒量になるまで乾燥させた後、この乾燥物中の全窒素量を、三菱化学アナリック社製の微量全窒素分析装置ＴＮ−１１０を用いて測定した。ここで、恒量とは、乾燥途中に測定した連続２回の質量の差が、乾燥前の質量の０．１％を超えない質量として定義した。
アンモニア性窒素の物質量濃度（ｎｂ）は下記式により算出した。
ｎｂ［ｍｍｏｌ／ｇ］＝（供試した回収物中の全窒素濃度）−（尿素に由来する窒素濃度（ｎａ））
【０１１４】
＜リンの測定＞
回収物に含まれるリンの測定には、呈色反応を利用した。具体的には、６．６％モリブデン酸アンモニウム溶液２５ｍＬを２００ｍＬに希釈し、７．５Ｎ硫酸２５ｍＬを加えた（Ａ液）。硫酸鉄７水和物５ｇと７．５Ｎ硫酸１ｍＬを水で５０ｍＬに希釈した（Ｂ液）。リン濃度として１００ｐｐｍ、２００ｐｐｍ、４００ｐｐｍ、６００ｐｐｍ、８００ｐｐｍ、１０００ｐｐｍのリン酸水溶液を作製した（検量線試料）。Ａ液：Ｂ液：測定試料＝９：０．８：０．２の体積比率で加え、呈色させ、７２０ｎｍにおける吸光度を測定し、検量線を作成した。なお、呈色後２時間以内に吸光度を測定した。測定試料についても、適宜希釈の後、同様に測定を行い、得られた７２０ｎｍの吸光度の値と、検量線から、リン濃度を測定した。その後、下記式に従い、回収物中のリンの物質量濃度（ｎｃ）を決定した。
ｎｃ［ｍｍｏｌ／ｇ］＝回収物中のリン濃度［ｇ／ｇ］／３１×１０００
【０１１５】
＜糖類の測定＞
糖類の測定には、ＤＩＯＮＥＸ社製糖分析システム（ＩＣＳ５０００）を用いた。カラムはＣａｒｂｏ  Ｐａｃ  ＰＡ−１  （２×２５０ｍｍ）を用い、２０ｍＭ ＮａＯＨ溶液を溶離液とし、０．２５ｍｌ／ｍｉｎの流速で単糖を溶出させた。検出には、パルスアンペロメトリー検出器を用いた。単糖の標品として、グルコース、ガラクトース、マンノース、アラビノース、キシロースを用いた。これらの各成分の検量線を作成した。
試料溶液に最終濃度が４質量％となるように硫酸を添加し、１２０℃で１時間加水分解を行った後、糖類の測定を実施し、試料中の各単糖の含有量を求め、その合計値を全糖濃度とした。その後、下記式に従い、回収物中の糖類の物質量濃度を決定した。
ｎｄ［ｍｍｏｌ／ｇ］＝回収物中の全糖濃度［ｇ／ｇ］／１６２×１０００
【０１１６】
（リン酸化セルロースの分析及び評価）
＜洗浄・アルカリ処理＞
得られた未反応リン酸化剤とリン酸化セルロースＡ〜Ｈを含む固形物に、イオン交換水を注ぎ、攪拌して均一に分散させた後、濾過脱水して脱水シートを得る操作を繰り返すことにより、余剰の薬液を十分に洗い流した。次いで、セルロース繊維濃度が２質量％となるようイオン交換水で希釈し、攪拌しながら、１Ｎ水酸化ナトリウム水溶液を少しずつ添加して、ｐＨが１２±０．２のパルプスラリーを得た。その後、このパルプスラリーを脱水し、脱水シートを得た後、再びイオン交換水を注ぎ、攪拌して均一に分散させた後、濾過脱水して脱水シートを得る操作を繰り返すことにより、余剰の水酸化ナトリウムを十分に洗い流した。
【０１１７】
＜リン酸化多糖類の着色＞
余剰の水酸化ナトリウムを十分に洗い流した後のシートの着色を目視で確認し、リン酸化多糖類着色具合として、下記評価基準で評価した。
◎：白色〜ごくわずかに黄色を帯びる
○：弱い黄色
△：強い黄色〜褐色
【０１１８】
＜機械処理＞
洗浄・アルカリ処理後のリン酸化セルロースＡ〜Ｈにイオン交換水を添加して、固形分濃度が２．０質量％の懸濁液にした。この懸濁液を、湿式微粒化装置（スギノマシン社製、アルティマイザー）を用いて処理し、微細繊維状セルロース含有スラリーを得た。湿式微粒化装置を用いた処理においては、２００ＭＰａの圧力にて処理チャンバーを１回（ヘーズ測定用）および５回（リン酸基量測定用）通過させた。
【０１１９】
＜リン酸基量＞
リン酸基の導入量は、伝導度滴定法により測定した。具体的には、機械処理工程により微細化を行い、得られた微細繊維状セルロース含有スラリーをイオン交換樹脂で処理した後、水酸化ナトリウム水溶液を加えながら電気伝導度の変化を求めることにより、導入量を測定した。
イオン交換樹脂による処理では、０．２質量％微細繊維状セルロース含有スラリーに体積比で１／１０の強酸性イオン交換樹脂（オルガノ株式会社製、アンバージェット１０２４；コンディショング済）を加え、１時間振とう処理を行った。その後、目開き９０μｍのメッシュ上に注ぎ、樹脂とスラリーを分離した。アルカリを用いた滴定では、イオン交換後の微細繊維状セルロース含有スラリーに、０．１Ｎの水酸化ナトリウム水溶液を加えながら、スラリーが示す電気伝導度の値の変化を計測した。
【０１２０】
この伝導度滴定では、アルカリを加えていくと、図４に示した曲線を与える。最初は、急激に電気伝導度が低下する（以下、「第１領域」という）。その後、わずかに伝導度が上昇を始める（以下、「第２領域」という）。さらにその後、伝導度の増分が増加する（以下、「第３領域」という）。すなわち、３つの領域が現れる。このうち、第１領域で必要としたアルカリ量が、滴定に使用したスラリー中の強酸性基量と等しく、第２領域で必要としたアルカリ量が滴定に使用したスラリー中の弱酸性基量と等しくなる。
図４に示した曲線の第１領域で必要としたアルカリ量（ｍｍｏｌ）を、滴定対象スラリー中の固形分（ｇ）で除して、リン酸基導入量（ｍｍｏｌ／ｇ）とした。
【０１２１】
＜ヘーズ＞
ヘーズは、微細繊維状セルロース含有スラリーの透明度の尺度であり、ヘーズ値が低いほど透明度が高い。ヘーズの測定は機械処理工程後の微細セルロース繊維含有スラリーをそのままイオン交換水で０．２質量％となるように希釈した後、ヘーズメーター（村上色彩技術研究所社製、ＨＭ−１５０）で、光路長１ｃｍの液体用ガラスセル（藤原製作所製、ＭＧ−４０、逆光路）を用いて、ＪＩＳ  Ｋ  ７１３６に準拠して測定した。
なお、ゼロ点測定は、同ガラスセルに入れたイオン交換水で行った。
【０１２２】
【表１】
0006680039.tif 000003
【０１２３】
回収物を用いてセルロース繊維をリン酸化した場合であっても、高いリン酸基導入量を達成でき、良好な微細を行うことができた。本発明では、セルロース繊維のリン酸化反応に用いるリン酸化剤を再利用することができるため、排水の処理コストを軽減でき、かつ環境への負荷を低減することができる。
【図１】
0006680039.tif 000004
【図２】
0006680039.tif 000005
【図３】
0006680039.tif 000006
【図４】
0006680039.tif 000007